Brevet FR2951723A1 — publié le 20110429

Domaine technique de l'invention La présente invention se rapporte à un nouveau solide hybride cristallisé à matrice organique-inorganique, de structure tridimensionnelle, et à son procédé de préparation à partir du solide hybride cristallisé à matrice organique-inorganique IHM-2. Ledit nouveau solide, objet de la présente invention, porte une fonction azoture et est appelé dans la suite de la description IHM-2-N3. Ledit solide IHM-2-N3 présente une structure cristalline identique à celle du solide IHM-2 dont il est issu par une méthode de fonctionnalisation post-synthèse. Ledit solide IHM-2-N3 est avantageusement utilisé dans des applications en tant que catalyseur ou adsorbant ou encore en tant qu'intermédiaire pour l'obtention de solides hybrides cristallisés à matrice organique-inorganique fonctionnalisés. État de l'art La modification de matériaux par fonctionnalisation est une étape souvent nécessaire pour l'élaboration de solides possédant les propriétés adéquates pour une application donnée. En effet, il peut être souhaitable d'améliorer les propriétés physico-chimiques d'un matériau, en modifiant sa surface par exemple, afin que les nouvelles propriétés obtenues après modifications soient plus appropriées pour des applications en séparation ou en catalyse. L'un des moyens couramment employé pour modifier la surface d'un matériau consiste à faire réagir les groupements fonctionnels initialement présents à sa surface par des entités possédant les fonctions souhaitées pour l'application envisagée. Les fonctions présentes à la surface d'un matériau peuvent être des groupements hydroxyles (-OH) ou tout autre groupement (amino ûNH2 ou ûNH- par exemple) que l'on souhaite modifier afin d'orienter la réactivité chimique de la surface du matériau. Les réactifs employés posséderont les fonctionnalités nécessaires pour réagir avec les groupes présents initialement à la surface du matériau, et le résultat de la réaction sera un nouveau groupement chimique possédant la réactivité désirée. Un exemple d'une telle transformation consiste à faire réagir les groupements hydroxyles de la surface d'une silice par un silane portant une fonction amine (D. Brunel, Microporous and Mesoporous Materials, 1999, 27, 329-344). Ainsi, la fonction hydroxyle est transformée en fonction amine plus apte à catalyser des réactions basiques ou à capter du CO2 par exemple. Cette méthodologie est applicable à tout matériau possédant initialement des fonctions réactives. Ces matériaux peuvent être des oxydes, des zéolithes ou encore des matériaux hybrides organiques/inorganiques, encore appelés polymères de coordination. Ces polymères de coordination, dont les premiers ont été décrits dans les années 1960, font l'objet d'un nombre croissant de publications. En effet, l'effervescence autour de ces matériaux a permis d'atteindre une diversité structurale avancée en peu de temps (Férey G., l'actualité chimique, janvier 2007, n°304). Conceptuellement, les solides hybrides poreux à matrice mixte organique-inorganique sont assez semblables aux solides poreux à squelette inorganique. Comme ces derniers, ils associent des entités chimiques en donnant naissance à une porosité. La principale différence réside dans la nature de ces entités. Cette différence est particulièrement avantageuse et est à l'origine de toute la versatilité de cette catégorie de solides hybrides. En effet, la taille des pores devient, par l'utilisation de ligands organiques, ajustable par le biais de la longueur de la chaîne carbonée desdits ligands organiques. La charpente, qui dans le cas des matériaux poreux inorganiques, ne peut accepter que quelques éléments (Si, Al, Ge, Ga, éventuellement Zn) peut, dans ce cas, accueillir tous les cations à l'exception des alcalins. Pour la préparation de ces matériaux hybrides, aucun agent structurant spécifique n'est requis, le solvant joue cet effet à lui seul. Il apparaît donc clairement que cette famille de matériaux hybrides permet une multiplicité de structures et par conséquent comprend des solides finement adaptés aux applications qui leur sont destinées. Les polymères de coordination comprennent au moins deux éléments appelés connecteurs et ligands dont l'orientation et le nombre des sites de liaisons sont déterminants dans la structure du matériau hybride. De la diversité de ces ligands et connecteurs naît, comme on l'a déjà précisé, une immense variété de matériaux hybrides. Par ligand, on désigne la partie organique du matériau hybride. Ces ligands sont, le plus souvent, des di- ou tri-carboxylates ou des dérivés de la pyridine. Quelques ligands organiques fréquemment rencontrés sont représentés ci-après : bdc = benzène-1,4-dicarboxylate, btc = benzène-1,3,5-ticarboxylate, ndc = naphtalène-2,6-dicarboxylate, bpy = 4,4'-bipyridine, hfipbb = 4,4'-(hexafluororisopropylidene)-bisbenzoate, cyclam = 1,4,8,11-tetraazacyclotetradecane. Or9 bdc btc ndc bpy hfipbb25 Par connecteur, on désigne l'entité inorganique du matériau hybride. Il peut s'agir d'un cation seul, d'un dimère, trimère ou tétramère ou encore d'une chaîne ou d'un plan. Dans le cadre de la présente invention, le ligand utilisé pour la préparation du solide selon l'invention est l'acide 2-amino-téréphtalique (NH2-H2-bdc). L'entité inorganique jouant le rôle de connecteur est, quant à elle, l'indium. 10 Les équipes de Yaghi et Férey ont ainsi décrit un nombre important de nouveaux matériaux hybrides (série des MOF û " Metal Organic Framework " - et série des MIL û " Matériaux de l'Institut Lavoisier " - respectivement). De nombreuses autres équipes ont suivi cette voie et aujourd'hui le nombre de nouveaux matériaux hybrides décrits est en pleine expansion. Le plus souvent, les études visent à mettre au point des structures ordonnées, présentant des 15 volumes poreux extrêmement importants, une bonne stabilité thermique et des fonctionnalités chimiques ajustables. Par exemple, Yaghi et al. décrivent une série de structures à base de bore dans la demande de brevet US 2006/0154807 et indiquent leur intérêt dans le domaine du stockage des gaz. 20 Le brevet US 7.202.385 divulgue un récapitulatif particulièrement complet des structures décrites dans la littérature et illustre parfaitement la multitude de matériaux existant déjà à ce jour. La préparation de matériaux hybrides organiques-inorganiques présentant une fonction 25 organique réactive (MOF greffé) peut être mise en oeuvre par deux voies principales : la fonctionnalisation par auto-assemblage et la fonctionnalisation par post-modification. La fonctionnalisation par auto-assemblage est réalisée par la mise en présence d'un ligand organique ayant la fonction réactive (greffon) désirée et d'un composé inorganique ayant le rôle de connecteur. Cette méthode de fonctionnalisation est souvent difficile à mettre en 30 oeuvre en raison des problèmes liés à la solubilisation et à la réactivité des ligands fonctionnalisés. En particulier, les ligands portant une fonction -OH, -COOH ou -NH2 risquent d'interagir avec le composé inorganique (connecteur) conduisant alors à des solides nonisostructuraux au MOF de référence non greffé. La fonctionnalisation par post-modification est une méthode alternative intéressante qui ne présente pas les limites de la 35 fonctionnalisation par auto-assemblage. La fonctionnalisation par post-modification consiste à modifier directement la fonction organique d'au moins un type de ligand présent dans le MOF par une réaction chimique (greffage), plus précisément à substituer la fonction5 organique initiale par une fonction organique dont la réactivité est préférée pour une application ultérieure. Cette méthode suppose la présence sur le MOF initial d'une fonction organique accessible et réactive pour le greffage. Dans la littérature, les matériaux hybrides organiques-inorganiques portant un ligand avec une fonction amino ûNH2 tel que le DMOF- 1-NH2 (Z. Q. Wang ; K. K. Tanabe, S. M. Cohen, Inorganic Chemistry, 2009, 48, 296-306) sont décrits comme de bons supports pour le greffage de nombreuses fonctions, notamment les aldéhydes, les isocyanates et les anhydrides d'acide. Description de l'invention La présente invention a pour objet un nouveau solide hybride cristallisé à matrice organique-inorganique présentant une structure tridimensionnelle. Ce nouveau solide est appelé IHM-2-N3. Il contient un réseau inorganique de centres métalliques à base d'indium connectés entre eux par des ligands organiques constitués par l'entité -O2C-C6H3-N3-CO2-. (ligand N3-bdc) Le solide hybride cristallisé IHM-2-N3 selon l'invention présente un diagramme de diffraction des rayons X incluant au moins les raies inscrites dans le tableau 1. Ce diagramme de diffraction est obtenu par analyse radiocristallographique au moyen d'un diffractomètre en utilisant la méthode classique des poudres avec le rayonnement Kat du cuivre (?=1,5406A). A partir de la position des pics de diffraction représentée par l'angle 28, on calcule, en appliquant la relation de Bragg, les équidistances réticulaires dhkl caractéristiques de l'échantillon. L'erreur de mesure A(dhk,) sur dhkl est calculée grâce à la relation de Bragg en fonction de l'erreur absolue A(28) affectée à la mesure de 28. Une erreur absolue de A(28) égale à ±0,02° est communément admise. L'intensité relative 1/Io affectée à chaque valeur de dhkl est mesurée d'après la hauteur du pic de diffraction correspondant. Le diagramme de diffraction des rayons X du solide hybride cristallisé IHM-2-N3 selon l'invention comporte au moins les raies aux valeurs de dhkl données dans le tableau 1. Dans la colonne des dhkl, on a indiqué les valeurs moyennes des distances inter-réticulaires en Angstrôms (A). Chacune de ces valeurs doit être affectée de l'erreur de mesure A(dhk,) comprise entre ±0.3 A et ±0,01 A.30 Tableau 1 : Valeurs moyennes des dhkl et intensités relatives mesurées sur un diagramme de diffraction de rayons X du solide hybride cristallisé IHM-2-N3. 2 Thêta (°) dhkl (À) 1/lo 2 Thêta (°) dhkl (%) 1/10 4,68 18,87 mf 25,04 3,55 ff 8,12 10,88 ff 26,45 3,37 ff 8,95 9,87 ff 26,68 3,34 ff 9,37 9,43 FF 27,41 3,25 ff 11,78 7,51 ff 28,33 3,15 ff 11,94 7,41 f 28,61 3,12 ff 12,43 7,11 ff 29,74 3,00 ff 14,08 6,28 ff 31,24 2,86 ff 14,74 6,00 ff 32,35 2,77 ff 16,34 5,42 f 34,20 2,62 ff 16,95 5,23 ff 35,47 2,53 ff 17,45 5,08 ff 38,06 2,36 ff 18,01 4,92 ff 41,71 2,16 ff 18,80 4,72 mf 42,02 2,15 ff 18,96 4,68 f 42,74 2,11 ff 21,03 4,22 ff 43,04 2,10 ff 23,53 3,78 ff 45,92 1,97 ff 23,82 3,73 ff 54,57 1,68 ff où FF = très fort ; F = fort ; m = moyen ; mf = moyen faible ; f = faible ; ff = très faible. L'intensité relative I/lo est donnée en rapport à une échelle d'intensité relative où il est attribué une valeur de 100 à la raie la plus intense du diagramme de diffraction de rayons X : ff 20 Le solide hybride cristallisé IHM-2-N3 selon l'invention présente une structure tridimensionnelle dans laquelle le réseau inorganique formé de centres métalliques à base de cations In3+ jouant le rôle de connecteurs sont liés entre eux par des ligands téréphtaliques déprotonés (-02C-C6H3-N3-CO2-) portant une fonction azoture N3 sur le cycle aromatique. Une caractéristique essentielle du solide hybride cristallisé IHM-2-N3 selon l'invention réside dans la présence de la fonction azoture sur le cycle aromatique de chacun des ligands téréphtaliques déprotonés, plus précisément appelés ligands 2-azidotéréphtalate (noté N3-bdc). La structure obtenue, identique à celle du solide IHM-2, est tridimensionnelle. Des chaînes inorganiques unidimensionnelles à motif -ln-O(H)- sont liées entre elles par les ligands téréphtaliques déprotonés (-02C-C6H3-N3-CO2-). Chaque atome d'indium est hexacoordiné : chaque atome d'indium est entouré de deux atomes d'oxygène des groupements hydroxyles se situant en position apicale et de quatre atomes d'oxygène issus de quatre ligands téréphtaliques déprotonés (ligand N3-bdc) se localisant en position équatoriale. De plus, chaque ligand organique -02C-C6H3-N3-CO2- est relié à deux atomes d'indium. Le solide hybride cristallisé IHM-2-N3 selon l'invention présente ainsi une composition chimique ayant pour motif de base ln(OH)(-02C-C6H3-N3-CO2-). Ce motif est répété n fois, la valeur de n dépendant de la cristallinité dudit solide. Le solide hybride cristallisé IHM-2-N3 selon l'invention a également été caractérisé par Spectroscopie Infra Rouge à Transformée de Fourier (FT IR) et par 1H RMN de manière à vérifier la présence de la fonction azoture sur chacun des ligands téréphtaliques déprotonés. Ainsi le spectre obtenu par FT IR présente une bande caractéristique de la fonction azoture à 2123 cm-1. L'analyse 1H RMN est réalisé sur un échantillon dudit solide hybride IHM-2-N3 selon l'invention, après digestion et dissolution totale dudit échantillon dans un mélange deutéré DCl/D2O/DMSO-d6 selon un mode opératoire décrit dans la littérature (Z. Q. Wang, S. M. Cohen, Journal of the American Chemical Society, 2007, 129, 12368-12369). Couplée à l'analyse par FT IR, l'analyse 1H RMN confirme la présence de la fonction azoture N3 sur le cycle aromatique du ligand téréphtalique déprotoné : b = 7,73-7,83 ppm, m, 3H, ArH. Les 3 protons conduisant à la détection du multiplet correspondent aux 3 protons portés par le cycle aromatique du ligand 2-azido-téréphtalate (N3-bdc). La présente invention a également pour objet un procédé de préparation du solide hybride cristallisé IHM-2-N3. Ledit solide IHM-2-N3 est préparé à partir du solide hybride cristallisé IHM-2 : ledit solide IHM-2 est un matériau hybride cristallisé à matrice organique-inorganique contenant un réseau inorganique de centres métalliques à base de l'élément indium connectés entre eux par des ligands organiques formés par l'entité 2-aminotéréphtalate 02CC6H3-NH2-0O2-. Il présente un diagramme de diffraction des rayons X incluant au moins les raies inscrites dans le tableau 2. Ce diagramme est obtenu selon une méthode identique à celle décrite plus haut dans la présente description pour le solide IHM-2-N3. Tableau 2 : Valeurs moyennes des dhkl et intensités relatives mesurées sur un diagramme de diffraction de rayons X du solide hybride cristallisé IHM-2. 2 Thêta (°) dnk, (A) 1/10 2 Thêta (°) dhkl (A) 1/l0 4,70 18,80 mf 27,71 3,22 ff 8,12 10,88 ff 28,42 3,14 ff 9,37 9,43 FF 29,73 3,00 f 12,41 7,13 ff 30,14 2,96 ff 13,12 6,74 ff 31,23 2,86 ff 14,10 6,28 ff 32,96 2,72 ff 14,76 6,00 ff 33,47 2,68 ff 16,29 5,44 f 34,29 2,61 ff 16,95 5,23 f 35,42 2,53 ff 18,83 4,71 mf 37,99 2,37 ff 20,54 4,32 ff 41,75 2,16 ff 21,07 4,21 ff 42,73 2,11 ff 23,61 3,76 ff 43,98 2,06 ff 24,68 3,60 ff 49,18 1,85 ff 24,99 3,56 f 51,55 1,77 ff 26,01 3,42 ff 53,58 1,71 ff 26,44 3,37 f 54,45 1,68 ff où FF = très fort ; F = fort ; m = moyen ; mf = moyen faible ; f = faible ; ff = très faible. L'intensité relative I/lo est donnée en rapport à une échelle d'intensité relative où il est attribué une valeur de 100 à la raie la plus intense du diagramme de diffraction de rayons X : ff Ledit solide IHM-2 présente une structure tridimensionnelle dans laquelle les chaînes inorganiques unidimensionnelles à motif -In-O(H)- sont liées entre elles par les ligands 2-aminotéréphtalate (-O2C-C6H3-NH2-CO2-, noté NH2-BDC). Chaque atome d'indium est hexacoordiné : chaque atome d'indium est entouré de deux atomes d'oxygène des groupements hydroxyles se situant en position apicale et de quatre atomes d'oxygène issus de quatre ligands 2-aminotéréphtalate se localisant en position équatoriale. De plus, chaque ligand organique -O2C-C6H3-NH2-CO2- (NH2-BDC) est relié à deux atomes d'indium (un couple d'atomes voisins d'indium). Une méthode de préparation dudit solide IHM-2 est décrite dans l'exemple 1 de la présente demande de brevet. De manière plus générale, un procédé de préparation du solide IHM-2 comprend au moins les étapes suivantes : a) la dissolution d'au moins un précurseur d'indium, préférentiellement le nitrate d'indium, dans au moins un solvant organique polaire, préférentiellement le diméthylformamide (DMF), b) l'ajout d'acide 2-aminotéréphtalique (NH2-H2-BDC) en solution dans au moins un solvant organique polaire, préférentiellement le diméthylformamide (DMF), c) l'ajout d'une base, préférentiellement choisie parmi le 1,4-diazabicyclo[2.2.2] octane (DABCO), le 1,8-diazabicyclo[5.4.0]undec-7-ene (DBU), la triéthylamine, la pyridine, la soude et l'ammoniaque, en solution dans au moins un solvant organique polaire, dans le mélange obtenu à l'étape b), d) la précipitation de l'acide 2-aminotéréphtalique et dudit précurseur d'indium avec ladite base à une température comprise entre 0 et 100°C, préférentiellement entre 10 et 60°C, pendant une durée comprise entre 1 et 8 heures, e) la filtration et le lavage, et f) le séchage du produit obtenu. Le mélange réactionnel obtenu à l'issue de ladite étape c) présente avantageusement la 15 composition molaire suivante : 1 précurseur d'indium : 1 acide 2-aminotéréphtalique : 2 base : 40 à 500 solvant(s) polaire(s) S. La formulation de cette composition molaire est exprimée en équivalent molaire. Le procédé de préparation du solide IHM-2-N3 de l'invention permet la substitution de la 20 fonction amine ûNH2 présente dans le solide IHM-2 par la fonction azoture N3. Le procédé de préparation selon l'invention comprend au moins les étapes suivantes : i/ introduction, dans un solvant polaire S, d'au moins dudit solide hybride cristallisé IHM-2, d'au moins un composé organique Q contenant une fonction azoture N3 et d'au moins un réactif intermédiaire R contenant une fonction nitrite NO2 dans une proportion telle que le 25 mélange réactionnel présente la composition molaire suivante, basée sur un équivalent molaire de la fonction ûNH2 présente dans le solide IHM-2 : 1 IHM-2 : 1-100 R: 1-80 Q: 100-400 S ii/ réaction dudit mélange réactionnel à une température comprise entre 0 et 100 °C pendant une durée comprise entre 1 et 24 heures pour obtenir ledit solide hybride cristallisé 30 IHM-2-N3 iii/ filtration puis lavage dudit solide hybride cristallisé IHM-2-N3, iv/ séchage dudit solide hybride cristallisé IHM-2-N3. Conformément à ladite étape i) dudit procédé de préparation du solide hybride cristallisé 35 IHM-2-N3 selon l'invention, ledit solide hybride cristallisé IHM-2 est préalablement séché 10 avant d'être introduit dans ledit solvant polaire. Le séchage dudit solide hybride cristallisé IHM-2 est avantageusement réalisé à une température comprise entre 20 et 100 °C pendant une durée comprise entre 1 et 24 heures, très avantageusement pendant une durée d'environ 12 heures. Le séchage est effectué sous air ou sous vide, de manière préférée sous vide. Conformément à ladite étape i) du procédé de préparation selon l'invention, ledit composé organique Q contenant une fonction azoture N3 est avantageusement choisi parmi l'azoture de triméthylsilyle (TMS-N3, (CH3)3SiN3), l'azoture de triflyle (TfN3, où Tf = CF3SO2), l'azoture de p-tosyle (TsN3, ou 4-méthylbenzènesulfonylazide de formule C6H4(CH3)SO2N3) et l'azoture de sodium (NaN3). De manière préférée, ledit composé organique Q contenant une fonction N3 est l'azoture de triméthylsilyle (TMS-N3). Conformément à ladite étape i) du procédé de préparation selon l'invention, ledit réactif intermédiaire R contenant une fonction nitrite NO2 est avantageusement choisi parmi des réactifs alcalins comme le nitrite de sodium (NaNO2) et le nitrite de calcium (Ca(NO2)2), des réactifs métalliques et des réactifs de type alcoyle tel que le tert-butyl-nitrite (tBuONO, (CH3)3CONO). De manière très préférée, ledit réactif intermédiaire R contenant une fonction nitrite NO2 est le tert-butyl-nitrite (tBuONO). Ledit réactif intermédiaire R contenant une fonction nitrite NO2 assure la formation d'un sel de diazonium qui réagit ensuite avec le composé organique Q. Le solvant polaire S employé dans ladite étape i) du procédé de préparation selon l'invention, est préférentiellement volatil. Il est très avantageusement choisi parmi le tétrahydrofurane (THF) et l'acétonitrile. Conformément à ladite étape i) du procédé de préparation selon l'invention, le mélange réactionnel présente préférentiellement la composition molaire suivante, basée sur un équivalent molaire de la fonction ûNH2 présente dans le solide IHM-2 : 1 IHM-2 : 25-50 R : 20-60 Q : 100-200 S 30 Ladite étape de réaction conformément à ladite étape ii) du procédé de préparation selon l'invention est préférentiellement réalisée à une température comprise entre 0 et 60°C, et de façon encore plus préférée à température ambiante. Le mélange réactionnel est agité à l'aide d'un agitateur magnétique. La durée de réaction est comprise entre 1 et 24 heures, 35 préférentiellement entre 5 et 15 heures, le plus souvent environ 12 heures. Le solide obtenu à l'issue de ladite étape ii) est un solide hybride cristallisé IHM-2-N3 présentant un25 diagramme de diffraction des rayons X incluant au moins les raies inscrites dans le tableau 1. Conformément à ladite étape iii) du procédé de préparation selon l'invention, ledit solide hybride cristallisé IHM-2-N3 obtenu à l'issue de ladite étape ii) est filtré puis lavé avec des solvants adaptés. Le lavage dudit solide IHM-2-N3 est préférentiellement mis en oeuvre par une première séquence de lavages au moyen de solvants polaires, par exemple le THF, suivis d'une deuxième séquence de lavages au moyen de solvants volatils, par exemple le dichlorométhane. On procède, par exemple, à l'étape de lavage dudit solide hybride cristallisé IHM-2-N3 en réalisant 3 séquences de lavage au THF suivies de 3 séquences de lavage au dichlorométhane CH2Cl2. Conformément à ladite étape iv) du procédé de préparation selon l'invention, ledit solide hybride cristallisé IHM-2-N3 est séché. Le séchage est réalisé sous air ou sous vide entre 20°C et 100°C, de préférence à température ambiante, pendant une durée variant entre 1 et 24 heures. De manière préférée, le séchage est réalisé à température ambiante sous vide pendant une durée variant entre 1 et 24 heures, le plus souvent environ 12 heures. Le solide obtenu à l'issue de l'étape iv) est identifié comme étant le solide hybride cristallisé IHM-2-N3 selon l'invention. Les analyses réalisées sur le solide obtenu à l'issue du procédé de préparation selon l'invention démontrent l'efficacité du traitement par post-modification. En particulier, l'analyse réalisée sur le solide hybride cristallisé IHM-2-N3 par DRX démontre que le traitement de fonctionnalisation par post-modification permettant de substituer la fonction amino û NH2 par la fonction azoture ûN3 n'affecte pas la structure et la cristallinité du solide. L'analyse par FT-IR révèle la présence de la fonction azoture ûN3 sur chacun des ligands téréphtalates dans le solide IHM-2-N3. Couplée à l'analyse par FT IR, l'analyse 1H RMN confirme la présence de la fonction azoture ûN3 sur chacun des ligands téréphtalates dans le solide IHM-2-N3 et permet d'estimer le taux de modification des fonctions amino en fonctions azotures N3. Conformément au procédé de préparation selon l'invention, ce taux de modification est très élevé, c'est-à-dire au moins égal à 95 %, de préférence au moins égal à 98%. Le taux de modification est calculé en quantifiant la décroissance de l'aire relative des signaux des protons aromatiques de la forme IHM-2 par rapport à ceux de la forme IHM-2-N3. Le spectre 1H RMN du solide IHM-2-N3 selon l'invention présente de nouveaux signaux liés à l'apparition d'un multiplet intégrant pour 3 protons, lesquels correspondent aux 3 protons portés par le cycle aromatique du ligand 2-azido-téréphtalate (N3-bdc). Exemples Les solides hybrides cristallisés IHM-2 et IHM-2-N3 obtenus à l'issue de la mise en oeuvre des protocoles de préparation illustrés par les exemples 1 et 2 suivants ont été analysés par diffraction des rayons X, par spectroscopie infrarouge à transformée de Fourrier ORTF) et par résonance magnétique nucléaire de l'hydrogène (1H RMN). Les diagrammes de diffraction des rayons X sont obtenus par analyse radiocristallographique en utilisant la méthode classique des poudres au moyen d'un diffractomètre Bruker D5005 (CuKa1+2= 0.15418 nm) équipé d'un monochromateur arrière courbe graphite et d'un détecteur à scintillation. Les analyses des solides ont été enregistrées en mode Debye-Scherrer de 3 à 80° (20) avec un pas de 0,02° pendant 8 secondes. Les analyses infra rouge sont réalisées à l'aide de pastilles KBr sur un appareil FTIR Vector 22 Bruker avec une gamme de fonctionnement utile de : 4000-400 cm-1. Les spectres de Résonance Magnétique Nucléaire en solution sont obtenus à l'aide d'un Spectromètre de RMN Bruker Avance 250 (5,87T, 250MHz pour 1H). Exemple 1 : Préparation du solide hybride cristallisé IHM-2 4.82 mL (3,3 mmol) d'une solution de nitrate d'indium (Alfa Aesar, 99,99%) dans le diméthylformamide (DMF, Aldrich, 99,8%) de concentration 0.68 mol/L sont placés dans un récipient en pyrex de 100 mL de volume intérieur, 10.06 mL (3,3 mmol) d'une solution d'acide 2-amino-1,4-benzène dicarboxylique (Alfa Aesar, 99%) dans du DMF de concentration 0,33 mol/L sont ajoutés. Le mélange est agité pendant 5 minutes à l'aide d'un agitateur magnétique. Après homogénéisation, 4.83 mL (6,7 mmol) d'une solution de 1,4-diazabicyclo[2.2.2] octane (DABCO, Aldrich, 98%) dans le DMF de concentration 1,38 mol/L sont ajoutés. La solution est agitée pendant 120 minutes à température ambiante. Après refroidissement et filtration, le solide cristallisé obtenu est lavé (24 heures) avec une solution à chaud (160°C) de DMF puis est imprégné avec du dichlorométhane (48 heures). Après séchage à l'air à une température égale à 120°C pendant une durée de 12 heures, on obtient un matériau sous forme de poudre constituée de cristaux de IHM-2. 11 Ledit solide hybride cristallisé IHM-2 est analysé par diffraction des rayons X, par spectroscopie infrarouge à transformée de Fourrier et par résonance magnétique nucléaire de l'hydrogène (1H RMN). L'analyse par diffraction des rayons X révèle que ledit solide obtenu à l'exemple 1 est identifié comme étant constitué de solide IHM-2 : il présente un diagramme de diffraction des rayons X incluant au moins les raies inscrites dans le tableau 2. L'analyse par FT-IR révèle la présence de la fonction amino ûNH2 dans le solide IHM-2. IR (Pastille de KBr), v (cm"1): 3450, 3379, 2975 , 1660 , 1623, 1556 , 1423 , 1381 , 1256 , 1044 , 829 , 790 , 770 , 699 , 579 , 522. Les bandes à 3450 et 3379 cm-1 sont attribuées à la fonction amine. L'analyse 1H RMN est réalisée sur un échantillon du solide IHM-2, après digestion et dissolution totale de l'échantillon dans un mélange deutéré DCl/D2O/DMSO-d6 selon le mode opératoire décrit dans la littérature (Z. Q. Wang, S. M. Cohen, Journal of the American Society, 2007, 129, 12368-12369) : 10 mg de solide hybride IHM-2 sont digérés et dissous dans 1,5 mL de DMSO deutéré et 0,2 mL d'une solution diluée de DCI (préparée à partir d'une solution contenant 0,23mL de DCl/D2O à 35% et 1 mL de DMSO deutéré). L'analyse 1H NMR révèle également la présence du groupement amino û NH2 dans le solide IHM-2 1H RMN, 250 MHz, t.a, b (ppm / (DCl/D20/DMSO-d6)) : 7,15 (d, 1H, J = 8,3Hz); 7,44 (s, 1H); 7,80 (d, 1H, J = 8,3Hz). Exem • le 2 : Pré • aration du solide IHM-2-N3 • ar • ost-modification du solide h bride IHM-2. 80 mg (0,26 mmol équivalent ûNH2) de solide IHM-2, obtenu à l'issue du procédé illustré dans l'exemple 1, sont séchés à 85°C sous vide puis sont placés dans un pilulier (capacité 8 mL) avec 3 mL (37 mmol, 142 équivalent molaire) de THF, 1,48 mL (12,48 mmol, 48 équivalent molaire) de tBuONO (Aldrich) et 1,3 mL (9,88 mmol, 38 équivalent molaire) de TMS-N3 (Aldrich). Après 12 heures de réaction à température ambiante, le solide est filtré puis lavé trois fois avec 8 mL de THF (Carlo Erba) puis trois fois avec 8 mL de CH2Cl2 avant d'être séché sous vide à température ambiante pendant une nuit. Le solide obtenu a été analysé par diffraction des rayons X et identifié comme étant constitué de solide hybride cristallisé IHM-2-N3: le diffractogramme effectué sur le solide IHM-2-N3 est celui donné par la figure 1. L'analyse réalisée sur le solide hybride cristallisé IHM-2-N3 par DRX démontre que le traitement de post-modification permettant de substituer la fonction amino û NH2 par la fonction azoture ûN3 n'affecte pas la structure et la cristallinité du solide. L'analyse par FT-IR révèle la présence du groupement azoture ûN3 sur chacun des ligands téréphtalates dans le solide IHM-2-N3. Le spectre obtenu par FT IR présente une bande caractéristique de la fonction azoture à 2123 cm"'. Les bandes à 3450 et 3379 cm-1 correpondant à la fonction -NH2 ont disparu. L'analyse 1H RMN est réalisée sur un échantillon du solide hybride IHM-2-N3, après digestion et dissolution totale de l'échantillon dans un mélange deutéré DCl/D2O/DMSO-d6 selon un mode opératoire décrit dans la littérature (Z. Q. Wang, S. M. Cohen, Journal of the American Chemical Society, 2007, 129, 12368-12369) : 10 mg de solide hybride IHM-2-N3 sont digérés et dissous dans 1,5 mL de DMSO deutéré et 0,2 mL d'une solution diluée de DCI (préparée à partir d'une solution contenant 0,23mL de DCl/D2O à 35% et 1 mL de DMSO deutéré). L'analyse 1H RMN confirme la présence de la fonction azoture N3 sur le cycle aromatique du ligand téréphtalique déprotoné. 1H RMN, 250 MHz, ta, Ô (ppm / (DCl/D20/DMSO-d6)) : Ô = 7,73-7,83 ppm, m, 3H, ArH. Les 3 protons conduisant à la détection du multiplet correspondent aux 3 protons portés par le cycle aromatique du ligand 2-azido-téréphtalate (N3-bdc). La comparaison des spectres IR et 1H RMN obtenus pour le solide IHM-2 et pour le solide IHM-2-N3 démontre l'efficacité dudit traitement de post-modification, la comparaison des spectres 1H RMN obtenus pour le solide IHM-2 et pour le solide IHM-2-N3 permettant d'estimer à 98% le taux de modification des fonctions amino en fonctions azotures N3, en quantifiant la décroissance de l'aire relative des signaux du solide IHM-2 par rapport à ceux du solide IHM-2-N3. Revendications1. Solide hybride cristallisé à matrice organique-inorganique IHM-2-N3, de structure tridimensionnelle, contenant un réseau inorganique de centres métalliques à base d'indium connectés entre eux par des ligands organiques constitués par l'entité -O2C-C6H3-N3-0O2-(ligand N3-bdc), ledit solide présentant un diagramme de diffraction des rayons X incluant au moins les raies inscrites dans le tableau ci-dessous : 2 Thêta (°) dhk~ (Â) 1/Io 2 Thêta (°) dhk, (Â) 1/10 4,68 18,87 mf 25,04 3,55 ff 8,12 10,88 ff 26,45 3,37 ff 8,95 9,87 ff 26,68 3,34 ff 9,37 9,43 FF 27,41 3,25 ff 11,78 7,51 ff 28,33 3,15 ff 11,94 7,41 f 28,61 3,12 ff 12,43 7,11 ff 29,74 3,00 ff 14,08 6,28 ff 31,24 2,86 ff 14,74 6,00 ff 32,35 2,77 ff 16,34 5,42 f 34,20 2,62 ff 16,95 5,23 ff 35,47 2,53 ff 17,45 5,08 ff 38,06 2,36 ff 18,01 4,92 ff 41,71 2,16 ff 18,80 4,72 mf 42,02 2,15 ff 18,96 4,68 f 42,74 2,11 ff 21,03 4,22 ff 43,04 2,10 ff 23,53 3,78 ff 45,92 1,97 ff 23,82 3,73 ff 54,57 1,68 ff où FF = très fort ; F = fort ; m = moyen ; mf = moyen faible ; f = faible ; ff = très faible, l'intensité relative I/lo étant donnée en rapport à une échelle d'intensité relative où il est attribué une valeur de 100 à la raie la plus intense du diagramme de diffraction de rayons X : ff 2. Solide hybride cristallisé IHM-2-N3 selon la revendication 1 tel qu'il présente une structure 15 cristalline identique à celle du solide hybride cristallisé IHM-2 présentant une composition chimique ayant pour motif de base In(OH)(-O2C-C6H3-NH2-CO2-). 3. Solide hybride cristallisé IHM-2-N3 selon la revendication 1 ou la revendication 2 tel que chaque ligand organique -O2C-C6H3-N3-CO2- est relié à deux atomes d'indium. 4. Solide hybride cristallisé IHM-2-N3 selon l'une des revendications 1 à 3 tel que chaque 20 atome d'indium est entouré de deux atomes d'oxygène des groupements hydroxyles se situant en position apicale et de quatre atomes d'oxygène issus de 4 ligands N3-bdc se localisant en position équatoriale. 5. Solide hybride cristallisé IHM-2-N3 selon l'une des revendications 1 à 4 tel qu'il présente une composition chimique ayant pour motif de base In(OH)(-O2C-C6H3-N3-CO2-). 6. Procédé de préparation d'un solide hybride cristallisé IHM-2-N3 à partir d'un solide hybride cristallisé IHM-2 comprenant au moins les étapes suivantes : i/ introduction, dans un solvant polaire S, d'au moins dudit solide hybride cristallisé IHM-2, d'au moins un composé organique Q contenant une fonction azoture N3 et d'au moins un réactif intermédiaire R contenant une fonction nitrite NO2 dans une proportion telle que le mélange réactionnel présente la composition molaire suivante, basée sur un équivalent molaire de la fonction ûNH2 présente dans le solide IHM-2 : 1 IHM-2 : 1-100 R: 1-80 Q: 100-400 S ii/ réaction dudit mélange réactionnel à une température comprise entre 0 et 100 °C pendant une durée comprise entre 1 et 24 heures pour obtenir ledit solide hybride cristallisé IHM-2-N3, iii/ filtration puis lavage dudit solide hybride cristallisé IHM-2-N3 iv/ séchage dudit solide hybride cristallisé IHM-2-N3. 7. Procédé de préparation selon la revendication 6 tel que ledit solide hybride cristallisé IHM- 2 est préalablement séché avant d'être introduit dans ledit solvant polaire. 8. Procédé de préparation selon la revendication 6 ou la revendication 7 tel que ledit composé organique Q contenant une fonction azoture N3 est choisi parmi l'azoture de triméthylsilyle (TMS-N3), l'azoture de triflyle (TfN3), l'azoture de p-tosyle (TsN3) et l'azoture de sodium (NaN3). 9. Procédé de préparation selon l'une des revendications 6 à 8 tel que ledit réactif intermédiaire R contenant une fonction nitrite NO2 est le tert-butyl-nitrite (tBuONO). 10. Procédé de préparation selon l'une des revendications 6 à 9 tel que ledit solvant polaire S est choisi parmi le tétrahydrofurane (THF) et l'acétonitrile. 11. Procédé de préparation selon l'une des revendications 6 à 10 tel que ledit mélange réactionnel présente la composition molaire suivante : 1 IHM-2 : 25-50 R : 20-60 Q : 100-200 S 12. Procédé de préparation selon l'une des revendications 6 à 11 tel que ladite étape ii) est réalisée à température ambiante. 13. Procédé de préparation selon l'une des revendications 6 à 12 tel que la durée de ladite étape ii) est comprise entre 5 et 15 heures.